(57)【特許請求の範囲】
【請求項１】
電子ドナー性単位が電子アクセプター性単位を介して結合してなる高分子化合物を含み、
前記電子ドナー性単位はπ共役構造をなしており、前記高分子化合物は、下記一般式（１０）で表わされることを特徴とする発光材料。
【化１】
0006498026.tif 000026
（式中、Ｒ１は、炭素原子数１〜２０のアルキル基、炭素原子数１〜２０のアルコキシ基、炭素原子数１〜２０のチオアルキル基、ハロゲンまたはアリール基を表わす。前記アルキル基、前記アルコキシ基中の１つまたは２つ以上の水素原子は任意にハロゲン原子、フェニル基に置換されていてもよい。ｎは、１〜５０００を表わす。）
【請求項２】
電子ドナー性単位が電子アクセプター性単位を介して結合してなる高分子化合物を含み、
前記電子ドナー性単位はπ共役構造をなしており、前記高分子化合物は、下記一般式（１１）で表わされることを特徴とする発光材料。
【化２】
0006498026.tif 000027
（式中、Ｒ１は、炭素原子数１〜２０のアルキル基、炭素原子数１〜２０のアルコキシ基、炭素原子数１〜２０のチオアルキル基、ハロゲンまたはアリール基を表わす。前記アルキル基、前記アルコキシ基中の１つまたは２つ以上の水素原子は任意にハロゲン原子、フェニル基に置換されていてもよい。ｎは、１〜５０００を表わす。）
【請求項３】
電子ドナー性単位が電子アクセプター性単位を介して結合してなる高分子化合物を含み、
前記電子ドナー性単位はπ共役構造をなしており、前記高分子化合物は、下記一般式（１２）で表わされることを特徴とする発光材料。
【化３】
0006498026.tif 000028
（式中、Ｒ２は、炭素原子数１〜４０のアルキル基、炭素原子数１〜４０のアルコキシ基、炭素原子数１〜４０のチオアルキル基、ハロゲンまたはアリール基を表わす。前記アルキル基、前記アルコキシ基中の１つまたは２つ以上の水素原子は任意にハロゲン原子、フェニル基に置換されていてもよい。ｎは、１〜５０００を表わす。）
【請求項４】
請求項１〜３のいずれか１項に記載の発光材料を含んでなることを特徴とする発光素子。
【発明の詳細な説明】
【技術分野】
【０００１】
本発明は、発光材料およびこれを用いた発光素子に関する。
【背景技術】
【０００２】
π共役系高分子は、光・電子機能を有し、導電性材料、有機半導体材料、非線形光学材料、発光材料等のエレクトロニクス・オプトエレクトロニクスデバイス用材料等に応用されている。また、π共役系高分子は、柔軟性に優れ、溶液プロセスにより容易に薄膜を形成できることから、素子のフレキシブル化、大画面化等に有用である。
例えば、高分子系の有機ＥＬにおける青色発光素子用材料としては、ポリフルオレンやポリカルバゾールが知られている（例えば、特許文献１参照）。
【先行技術文献】
【特許文献】
【０００３】
【特許文献１】特開２００４−３３９４３２号公報
【発明の概要】
【発明が解決しようとする課題】
【０００４】
しかしながら、ポリフルオレンやポリカルバゾールは、純青色発光が難しいという課題があった。
【０００５】
本発明は、上記事情に鑑みてなされたものであって、純青色発光が可能な発光材料およびこれを用いた発光素子を提供することを目的とする。
【課題を解決するための手段】
【０００６】
本発明の発光材料は、電子ドナー性単位が電子アクセプター性単位を介して結合してなる高分子化合物を含み、前記電子ドナー性単位はπ共役構造をなしており、前記高分子化合物は、下記一般式（１０）で表わされることを特徴とする。
【０００７】
【化４】
0006498026.tif 000002
（式中、Ｒ１は、炭素原子数１〜２０のアルキル基、炭素原子数１〜２０のアルコキシ基、炭素原子数１〜２０のチオアルキル基、ハロゲンまたはアリール基を表わす。前記アルキル基、前記アルコキシ基中の１つまたは２つ以上の水素原子は任意にハロゲン原子、フェニル基に置換されていてもよい。ｎは、１〜５０００を表わす。）
【０００８】
本発明の発光材料は、電子ドナー性単位が電子アクセプター性単位を介して結合してなる高分子化合物を含み、前記電子ドナー性単位はπ共役構造をなしており、前記高分子化合物は、下記一般式（１１）で表わされることを特徴とする。
【０００９】
【化５】
0006498026.tif 000003
（式中、Ｒ１は、炭素原子数１〜２０のアルキル基、炭素原子数１〜２０のアルコキシ基、炭素原子数１〜２０のチオアルキル基、ハロゲンまたはアリール基を表わす。前記アルキル基、前記アルコキシ基中の１つまたは２つ以上の水素原子は任意にハロゲン原子、フェニル基に置換されていてもよい。ｎは、１〜５０００を表わす。）
【００１０】
本発明の発光材料は、電子ドナー性単位が電子アクセプター性単位を介して結合してなる高分子化合物を含み、前記電子ドナー性単位はπ共役構造をなしており、前記高分子化合物は、下記一般式（１２）で表わされることを特徴とする。
【００１１】
【化６】
0006498026.tif 000004
（式中、Ｒ２は、炭素原子数１〜４０のアルキル基、炭素原子数１〜４０のアルコキシ基、炭素原子数１〜４０のチオアルキル基、ハロゲンまたはアリール基を表わす。前記アルキル基、前記アルコキシ基中の１つまたは２つ以上の水素原子は任意にハロゲン原子、フェニル基に置換されていてもよい。ｎは、１〜５０００を表わす。）
【００１２】
本発明の発光素子は、本発明の発光材料を含んでなることを特徴とする。
【発明の効果】
【００２６】
本発明によれば、純青色発光が可能な発光材料およびこれを用いた発光素子を提供することができる。
【図面の簡単な説明】
【００２７】
【図１】実施例１において、高分子化合物の溶液および高分子化合物からなる薄膜の光の吸収スペクトルと高分子化合物の溶液および高分子化合物からなる薄膜の蛍光発光スペクトルを示す図である。
【図２】実施例３において、高分子化合物の溶液および高分子化合物からなる薄膜の光の吸収スペクトルと高分子化合物の溶液および高分子化合物からなる薄膜の蛍光発光スペクトルとを示す図である。
【図３】実施例４において、高分子化合物の溶液および高分子化合物からなる薄膜の光の吸収スペクトルと高分子化合物の溶液および高分子化合物からなる薄膜の蛍光発光スペクトルとを示す図である。
【図４】実施例５において、高分子化合物の溶液および高分子化合物からなる薄膜の光の吸収スペクトルと高分子化合物の溶液および高分子化合物からなる薄膜の蛍光発光スペクトルとを示す図である。
【発明を実施するための形態】
【００２８】
本発明の発光材料、発光素子の実施の形態について説明する。
なお、本実施の形態は、発明の趣旨をより良く理解させるために具体的に説明するものであり、特に指定のない限り、本発明を限定するものではない。
【００２９】
［発光材料］
本実施形態の発光材料は、電子ドナー性単位が電子アクセプター性単位を介して結合してなる高分子化合物を含む。本実施形態の発光材料において、電子ドナー性単位はπ共役構造をなしている。
高分子化合物は、下記一般式（１）で表わされる。
【００３０】
【化１３】
0006498026.tif 000005
（式中、Ａ１、Ａ２は、電子ドナー性単位、Ｂは、電子アクセプター性単位を表わす。Ａ１、Ａ２は同一であっても、異なっていてもよい。ｎは、１〜５０００を表わす。）
【００３１】
電子ドナー性単位は、下記式（２）〜（５）で表わされることが好ましい。
【００３２】
【化１４】
0006498026.tif 000006
【００３３】
【化１５】
0006498026.tif 000007
（式中、Ｒ１は、炭素原子数１〜２０のアルキル基、炭素原子数１〜２０のアルコキシ基、炭素原子数１〜２０のチオアルキル基、ハロゲン原子またはアリール基を表わす。前記アルキル基、前記アルコキシ基中の１つまたは２つ以上の水素原子は任意にハロゲン原子、フェニル基に置換されていてもよい。）
【００３４】
【化１６】
0006498026.tif 000008
（式中、Ｒ２は、炭素原子数１〜４０のアルキル基、炭素原子数１〜４０のアルコキシ基、炭素原子数１〜４０のチオアルキル基、ハロゲン原子またはアリール基を表わす。前記アルキル基、前記アルコキシ基中の１つまたは２つ以上の水素原子は任意にハロゲン原子、フェニル基に置換されていてもよい。）
【００３５】
【化１７】
0006498026.tif 000009
（式中、Ｒ３は、炭素原子数１〜２０のアルキル基、炭素原子数１〜２０のアルコキシ基、炭素原子数１〜２０のチオアルキル基、ハロゲン原子またはアリール基を表わす。前記アルキル基、前記アルコキシ基中の１つまたは２つ以上の水素原子は任意にハロゲン原子、フェニル基に置換されていてもよい。）
【００３６】
Ｒ１のアルキル基としては、直鎖または分岐状のアルキル基のいずれでもよい。具体的には、Ｒ１のアルキル基としては、例えば、メチル、エチル、ｎ−プロピル、ｎ−ペンチル、ｎ−ヘキシル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル、ｎ−ヘネイコシル、ｎ−ドコシル、ｎ−トリコシル、ｎ−テトラコシル、１−メチルエチル、１−メチルプロピル、１−エチルプロピル、１−（ｎ−プロピル）プロピル、１−メチルブチル、１−エチルブチル、１−プロピルブチル、１−（ｎ−ブチル）ブチル、１−メチルペンチル、１−エチルペンチル、１−（ｎ−プロピル）ペンチル、１−（ｎ−ペンチル）ペンチル、１−メチルヘキシル、１−エチルヘキシル、１−（ｎ−プロピル）ヘキシル、１−（ｎ−ブチル）ヘキシル、１−（ｎ−ペンチル）ヘキシル、１−（ｎ−ヘキシル）ヘキシル、１−メチルヘプチル、１−エチルヘプチル、１−（ｎ−プロピル）ヘプチル、１−（ｎ−ブチル）ヘプチル、１−（ｎ−ペンチル）ヘプチル、１−（ｎ−ヘプチル）ヘプチル、１−メチルオクチル、１−エチルオクチル、１−（ｎ−プロピル）オクチル、１−（ｎ−ブチル）オクチル、１−（ｎ−ペンチル）オクチル、１−（ｎ−ヘキシル）オクチル、１−（ｎ−ヘプチル）オクチル、１−（ｎ−オクチル）オクチル、１− オクチルノニル、１−エチルノニル、１−（ｎ−プロピル）ノニル、１−（ｎ−ブチル）ノニル、１−（ｎ−ペンチル）ノニル、１−（ｎ−ヘキシル）ノニル、１−（ｎ−ヘプチル）ノニル、１−（ｎ−オクチル）ノニル、１−（ｎ−ノニル）ノニル、１−メチルデシル、２−メチルブチル、２−エチルブチル、２−（ｎ−プロピル）ペンチル、２−メチルヘキシル、２−エチルヘキシル、２−（ｎ−プロピル）ヘキシル、２−（ｎ−ブチル）ヘキシル、２−メチルヘプチル、２−エチルヘプチル、２−（ｎ−プロピル）ヘキシル、２−（ｎ−ブチル）ヘプチル、２−（ｎ−ペンチル）ヘプチル、２−メチルオクチル、２−エチルオクチル、２−（ｎ−プロピル）オクチル、２−（ｎ−ブチル）オクチル、２−（ｎ−ペンチル）オクチル、２−（ｎ−ヘキシル）オクチル、２−メチルノニル、２−エチルノニル、２−（ｎ−プロピル）ノニル、２−（ｎ−ブチル）ノニル、２−（ｎ−ペンチル）ノニル、２−（ｎ−ヘキシル）ノニル、２−（ｎ−ヘプチル）ノニル、２−（ｎ−ヘプチル）デシル、２−（ｎ−ヘプチル）ウンデシル、２−（ｎ−ヘプチル）ドデシル、２−メチルデシル、２，３−ジメチルブチル、２，３，３−トリメチルブチル、３−メチルブチル、３−メチルペンチル、３―エチルペンチル、４−メチルペンチル、４−エチルヘキシル、２，３−ジメチルペンチル、２，４−ジメチルペンチル、２，４，４−トリメチルペンチル、２，３，３，４−テトラメチルペンチル、３−メチルヘキシル、２，５−ジメチルヘキシル、３−エチルヘキシル、３，５，５−トリメチルヘキシル、４−メチルヘキシル、６−メチルヘプチル、３，７−ジメチルオクチル、６−メチルオクチル等が挙げられる。これらの中��も、メチル基、エチル基、ｎ−プロピル基、ｉ−プロピル基、ｎ−ブチル基、ｉ−ブチル基、ｔ−ブチル基、ヘキシル基、オクチル基、ノニル基、デシル基、１− オクチルノニル基、２−エチルヘキシル基、２−（ｎ−ヘプチル）ウンデシル基等が好ましい。
【００３７】
Ｒ１のアルコキシ基としては、直鎖または分岐状のアルコキシ基のいずれでもよい。具体的には、Ｒ１のアルコキシ基としては、例えば、メトキシ基、エトキシ基、ｎ−プロポキシ基、ｎ−ブトキシ基、ｎ−ペントキシ基、ヘキシルオキシ基、オクチルオキシ基、デシルオキシ基、ドデシルオキシ基、２−エチルヘキシルオキシ基、２−（ｎ−ヘプチル）ウンデシルオキシ基等が挙げられる。
【００３８】
Ｒ１のアルキル基またはＲ１のアルコキシ基中の１つまたは２つ以上の水素原子と置換可能なハロゲン原子としては、ヨウ素（Ｉ）、臭素（Ｂｒ）、塩素（Ｃｌ）、フッ素（Ｆ）等が挙げられる。
Ｒ１のアルキル基またはＲ１のアルコキシ基中の１つまたは２つ以上の水素原子と置換可能なフェニル基は、１つまたは２つ以上の水素原子が、直鎖または分岐状のアルキル基と置換されていてもよく、ヨウ素（Ｉ）、臭素（Ｂｒ）、塩素（Ｃｌ）、フッ素（Ｆ）等のハロゲン原子と置換されていてもよい。
【００３９】
Ｒ１のハロゲンとしては、ヨウ素（Ｉ）、臭素（Ｂｒ）、塩素（Ｃｌ）、フッ素（Ｆ）等が挙げられる。
【００４０】
Ｒ１のアリール基としては、０または１つ以上のアルキル基またはアルコキシ基を有するフェニル基、０または１つ以上のアルキル基またはアルコキシ基を有するナフチル基、０または１つ以上のアルキル基またはアルコキシ基を有するヘテロ環基が挙げられる。
【００４１】
上記一般式（３）において、Ｒ１は、オクチルが好ましい。
【００４２】
Ｒ２のアルキル基としては、直鎖または分岐状のアルキル基のいずれでもよい。具体的には、Ｒ２のアルキル基としては、例えば、メチル、エチル、ｎ−プロピル、ｎ−ペンチル、ｎ−ヘキシル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル、ｎ−ヘネイコシル、ｎ−ドコシル、ｎ−トリコシル、ｎ−テトラコシル、１−メチルエチル、１−メチルプロピル、１−エチルプロピル、１−（ｎ−プロピル）プロピル、１−メチルブチル、１−エチルブチル、１−プロピルブチル、１−（ｎ−ブチル）ブチル、１−メチルペンチル、１−エチルペンチル、１−（ｎ−プロピル）ペンチル、１−（ｎ−ペンチル）ペンチル、１−メチルヘキシル、１−エチルヘキシル、１−（ｎ−プロピル）ヘキシル、１−（ｎ−ブチル）ヘキシル、１−（ｎ−ペンチル）ヘキシル、１−（ｎ−ヘキシル）ヘキシル、１−メチルヘプチル、１−エチルヘプチル、１−（ｎ−プロピル）ヘプチル、１−（ｎ−ブチル）ヘプチル、１−（ｎ−ペンチル）ヘプチル、１−（ｎ−ヘプチル）ヘプチル、１−メチルオクチル、１−エチルオクチル、１−（ｎ−プロピル）オクチル、１−（ｎ−ブチル）オクチル、１−（ｎ−ペンチル）オクチル、１−（ｎ−ヘキシル）オクチル、１−（ｎ−ヘプチル）オクチル、１−（ｎ−オクチル）オクチル、１− オクチルノニル、１−エチルノニル、１−（ｎ−プロピル）ノニル、１−（ｎ−ブチル）ノニル、１−（ｎ−ペンチル）ノニル、１−（ｎ−ヘキシル）ノニル、１−（ｎ−ヘプチル）ノニル、１−（ｎ−オクチル）ノニル、１−（ｎ−ノニル）ノニル、１−メチルデシル、２−メチルブチル、２−エチルブチル、２−（ｎ−プロピル）ペンチル、２−メチルヘキシル、２−エチルヘキシル、２−（ｎ−プロピル）ヘキシル、２−（ｎ−ブチル）ヘキシル、２−メチルヘプチル、２−エチルヘプチル、２−（ｎ−プロピル）ヘキシル、２−（ｎ−ブチル）ヘプチル、２−（ｎ−ペンチル）ヘプチル、２−メチルオクチル、２−エチルオクチル、２−（ｎ−プロピル）オクチル、２−（ｎ−ブチル）オクチル、２−（ｎ−ペンチル）オクチル、２−（ｎ−ヘキシル）オクチル、２−メチルノニル、２−エチルノニル、２−（ｎ−プロピル）ノニル、２−（ｎ−ブチル）ノニル、２−（ｎ−ペンチル）ノニル、２−（ｎ−ヘキシル）ノニル、２−（ｎ−ヘプチル）ノニル、２−（ｎ−ヘプチル）デシル、２−（ｎ−ヘプチル）ウンデシル、２−（ｎ−ヘプチル）ドデシル、２−メチルデシル、２，３−ジメチルブチル、２，３，３−トリメチルブチル、３−メチルブチル、３−メチルペンチル、３―エチルペンチル、４−メチルペンチル、４−エチルヘキシル、２，３−ジメチルペンチル、２，４−ジメチルペンチル、２，４，４−トリメチルペンチル、２，３，３，４−テトラメチルペンチル、３−メチルヘキシル、２，５−ジメチルヘキシル、３−エチルヘキシル、３，５，５−トリメチルヘキシル、４−メチルヘキシル、６−メチルヘプチル、３，７−ジメチルオクチル、６−メチルオクチル等が挙げられる。これらの中��も、メチル基、エチル基、ｎ−プロピル基、ｉ−プロピル基、ｎ−ブチル基、ｉ−ブチル基、ｔ−ブチル基、ヘキシル基、オクチル基、ノニル基、デシル基、１− オクチルノニル基、２−エチルヘキシル基、２−（ｎ−ヘプチル）ウンデシル基等が好ましい。
【００４３】
Ｒ２のアルコキシ基としては、直鎖または分岐状のアルコキシ基のいずれでもよい。具体的には、Ｒ２のアルコキシ基としては、例えば、メトキシ基、エトキシ基、ｎ−プロポキシ基、ｎ−ブトキシ基、ｎ−ペントキシ基、ヘキシルオキシ基、オクチルオキシ基、デシルオキシ基、ドデシルオキシ基、２−エチルヘキシルオキシ基、２−（ｎ−ヘプチル）ウンデシルオキシ基等が挙げられる。
【００４４】
Ｒ２のアルキル基またはＲ２のアルコキシ基中の１つまたは２つ以上の水素原子と置換可能なハロゲン原子としては、ヨウ素（Ｉ）、臭素（Ｂｒ）、塩素（Ｃｌ）、フッ素（Ｆ）等が挙げられる。
Ｒ２のアルキル基またはＲ２のアルコキシ基中の１つまたは２つ以上の水素原子と置換可能なフェニル基は、１つまたは２つ以上の水素原子が、直鎖または分岐状のアルキル基と置換されていてもよく、ヨウ素（Ｉ）、臭素（Ｂｒ）、塩素（Ｃｌ）、フッ素（Ｆ）等のハロゲン原子と置換されていてもよい。
【００４５】
Ｒ２のハロゲンとしては、ヨウ素（Ｉ）、臭素（Ｂｒ）、塩素（Ｃｌ）、フッ素（Ｆ）等が挙げられる。
【００４６】
Ｒ２のアリール基としては、０または１つ以上のアルキル基またはアルコキシ基を有するフェニル基、０または１つ以上のアルキル基またはアルコキシ基を有するナフチル基、０または１つ以上のアルキル基またはアルコキシ基を有するヘテロ環基が挙げられる。
【００４７】
上記一般式（４）において、Ｒ２は、２−（ｎ−ヘプチル）ウンデシルが好ましい。
【００４８】
Ｒ３のアルキル基としては、直鎖または分岐状のアルキル基のいずれでもよい。具体的には、Ｒ３のアルキル基としては、例えば、メチル、エチル、ｎ−プロピル、ｎ−ペンチル、ｎ−ヘキシル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル、ｎ−ヘネイコシル、ｎ−ドコシル、ｎ−トリコシル、ｎ−テトラコシル、１−メチルエチル、１−メチルプロピル、１−エチルプロピル、１−（ｎ−プロピル）プロピル、１−メチルブチル、１−エチルブチル、１−プロピルブチル、１−（ｎ−ブチル）ブチル、１−メチルペンチル、１−エチルペンチル、１−（ｎ−プロピル）ペンチル、１−（ｎ−ペンチル）ペンチル、１−メチルヘキシル、１−エチルヘキシル、１−（ｎ−プロピル）ヘキシル、１−（ｎ−ブチル）ヘキシル、１−（ｎ−ペンチル）ヘキシル、１−（ｎ−ヘキシル）ヘキシル、１−メチルヘプチル、１−エチルヘプチル、１−（ｎ−プロピル）ヘプチル、１−（ｎ−ブチル）ヘプチル、１−（ｎ−ペンチル）ヘプチル、１−（ｎ−ヘプチル）ヘプチル、１−メチルオクチル、１−エチルオクチル、１−（ｎ−プロピル）オクチル、１−（ｎ−ブチル）オクチル、１−（ｎ−ペンチル）オクチル、１−（ｎ−ヘキシル）オクチル、１−（ｎ−ヘプチル）オクチル、１−（ｎ−オクチル）オクチル、１− オクチルノニル、１−エチルノニル、１−（ｎ−プロピル）ノニル、１−（ｎ−ブチル）ノニル、１−（ｎ−ペンチル）ノニル、１−（ｎ−ヘキシル）ノニル、１−（ｎ−ヘプチル）ノニル、１−（ｎ−オクチル）ノニル、１−（ｎ−ノニル）ノニル、１−メチルデシル、２−メチルブチル、２−エチルブチル、２−（ｎ−プロピル）ペンチル、２−メチルヘキシル、２−エチルヘキシル、２−（ｎ−プロピル）ヘキシル、２−（ｎ−ブチル）ヘキシル、２−メチルヘプチル、２−エチルヘプチル、２−（ｎ−プロピル）ヘキシル、２−（ｎ−ブチル）ヘプチル、２−（ｎ−ペンチル）ヘプチル、２−メチルオクチル、２−エチルオクチル、２−（ｎ−プロピル）オクチル、２−（ｎ−ブチル）オクチル、２−（ｎ−ペンチル）オクチル、２−（ｎ−ヘキシル）オクチル、２−メチルノニル、２−エチルノニル、２−（ｎ−プロピル）ノニル、２−（ｎ−ブチル）ノニル、２−（ｎ−ペンチル）ノニル、２−（ｎ−ヘキシル）ノニル、２−（ｎ−ヘプチル）ノニル、２−（ｎ−ヘプチル）デシル、２−（ｎ−ヘプチル）ウンデシル、２−（ｎ−ヘプチル）ドデシル、２−メチルデシル、２，３−ジメチルブチル、２，３，３−トリメチルブチル、３−メチルブチル、３−メチルペンチル、３―エチルペンチル、４−メチルペンチル、４−エチルヘキシル、２，３−ジメチルペンチル、２，４−ジメチルペンチル、２，４，４−トリメチルペンチル、２，３，３，４−テトラメチルペンチル、３−メチルヘキシル、２，５−ジメチルヘキシル、３−エチルヘキシル、３，５，５−トリメチルヘキシル、４−メチルヘキシル、６−メチルヘプチル、３，７−ジメチルオクチル、６−メチルオクチル等が挙げられる。これらの中��も、メチル基、エチル基、ｎ−プロピル基、ｉ−プロピル基、ｎ−ブチル基、ｉ−ブチル基、ｔ−ブチル基、ヘキシル基、オクチル基、ノニル基、デシル基、１− オクチルノニル基、２−エチルヘキシル基、２−（ｎ−ヘプチル）ウンデシル基等が好ましい。
【００４９】
Ｒ３のアルコキシ基としては、直鎖または分岐状のアルコキシ基のいずれでもよい。具体的には、Ｒ３のアルコキシ基としては、例えば、メトキシ基、エトキシ基、ｎ−プロポキシ基、ｎ−ブトキシ基、ｎ−ペントキシ基、ヘキシルオキシ基、オクチルオキシ基、デシルオキシ基、ドデシルオキシ基、２−エチルヘキシルオキシ基、２−（ｎ−ヘプチル）ウンデシルオキシ基等が挙げられる。
【００５０】
Ｒ３のアルキル基またはＲ３のアルコキシ基中の１つまたは２つ以上の水素原子と置換可能なハロゲン原子としては、ヨウ素（Ｉ）、臭素（Ｂｒ）、塩素（Ｃｌ）、フッ素（Ｆ）等が挙げられる。
Ｒ３のアルキル基またはＲ３のアルコキシ基中の１つまたは２つ以上の水素原子と置換可能なフェニル基は、１つまたは２つ以上の水素原子が、直鎖または分岐状のアルキル基と置換されていてもよく、ヨウ素（Ｉ）、臭素（Ｂｒ）、塩素（Ｃｌ）、フッ素（Ｆ）等のハロゲン原子と置換されていてもよい。
【００５１】
Ｒ３のハロゲンとしては、ヨウ素（Ｉ）、臭素（Ｂｒ）、塩素（Ｃｌ）、フッ素（Ｆ）等が挙げられる。
【００５２】
Ｒ３のアリール基としては、０または１つ以上のアルキル基またはアルコキシ基を有するフェニル基、０または１つ以上のアルキル基またはアルコキシ基を有するナフチル基、０または１つ以上のアルキル基またはアルコキシ基を有するヘテロ環基が挙げられる。
【００５３】
上記一般式（５）において、Ｒ３は、１−（ｎ−デシル）ウンデシルが好ましい。
【００５４】
電子アクセプター性単位は、下記式（６）〜（９）で表わされることが好ましい。
【００５５】
【化１８】
0006498026.tif 000010
【００５６】
【化１９】
0006498026.tif 000011
【００５７】
Ｘ１としては、水素原子、炭素原子数１〜４０のアルキル基、炭素原子数１〜４０のアルコキシ基、ハロゲン原子、アリール基等が挙げられる。
【００５８】
【化２０】
0006498026.tif 000012
【００５９】
Ｘ２としては、水素原子、炭素原子数１〜４０のアルキル基、炭素原子数１〜４０のアルコキシ基、ハロゲン原子、アリール基等が挙げられる。
【００６０】
【化２１】
0006498026.tif 000013
【００６１】
Ｘ３としては、水素原子、炭素原子数１〜４０のアルキル基、アリール基等が挙げられる。
【００６２】
上記一般式（１）で表される高分子化合物は、ポリマーまたはオリゴマーのいずれであってもよい。
【００６３】
上記一般式（１）で表される高分子化合物は、数平均分子量が１，０００〜１，０００，０００の範囲内であることが好ましい。数平均分子量が５，０００〜２００，０００の範囲内であることがより好ましく、１０，０００〜１００，０００の範囲内であることがさらに好ましい。すなわち、上記一般式（１）で表される高分子化合物は、ポリマーまたはオリゴマーである。
数平均分子量は、ゲルパーミエーションクロマトグラフィー（ＧＰＣ）により求めることができる。
ＧＰＣの測定条件は、以下の通りである。
カラム：昭和電工社製、溶離液：クロロホルム系溶剤（商品名：ナラカイ）
上記一般式（１）で表される高分子化合物の数平均分子量が１００，０００を超えると、溶媒への溶解性が低下する場合がある。一方、上記一般式（１）で表される高分子化合物の数平均分子量が５，０００未満では、スピンコートでポリマー薄膜素子の作製時におけるポリマー薄膜の成膜性がよくなく、均一な薄膜を作製することが難しくなる。
【００６４】
高分子化合物としては、具体的に、下記一般式（１０）で表わされるものが挙げられる。
【００６５】
【化２２】
0006498026.tif 000014
（式中、Ｒ１は、炭素原子数１〜２０のアルキル基、炭素原子数１〜２０のアルコキシ基、炭素原子数１〜２０のチオアルキル基、ハロゲンまたはアリール基を表わす。前記アルキル基、前記アルコキシ基中の１つまたは２つ以上の水素原子は任意にハロゲン原子、フェニル基に置換されていてもよい。ｎは、１〜５０００を表わす。）
【００６６】
上記一般式（１０）において、Ｒ１は、上記のＲ１と同様である。
上記一般式（１０）において、Ｒ１は、オクチルが好ましい。
上記一般式（１０）において、ｎは、１０〜５００であることが好ましい。
【００６７】
高分子化合物は、具体的に、下記一般式（１１）で表わされるものが挙げられる。
【００６８】
【化２３】
0006498026.tif 000015
（式中、Ｒ１は、炭素原子数１〜２０のアルキル基、炭素原子数１〜２０のアルコキシ基、炭素原子数１〜２０のチオアルキル基、ハロゲンまたはアリール基を表わす。前記アルキル基、前記アルコキシ基中の１つまたは２つ以上の水素原子は任意にハロゲン原子、フェニル基に置換されていてもよい。ｎは、１〜５０００を表わす。）
【００６９】
上記一般式（１１）において、Ｒ１は、上記のＲ１と同様である。
上記一般式（１１）において、Ｒ１は、オクチルが好ましい。
上記一般式（１１）において、ｎは、１０〜５００であることが好ましい。
【００７０】
高分子化合物は、具体的に、下記一般式（１２）で表わされるものが挙げられる。
【００７１】
【化２４】
0006498026.tif 000016
（式中、Ｒ２は、炭素原子数１〜４０のアルキル基、炭素原子数１〜４０のアルコキシ基、炭素原子数１〜４０のチオアルキル基、ハロゲンまたはアリール基を表わす。前記アルキル基、前記アルコキシ基中の１つまたは２つ以上の水素原子は任意にハロゲン原子、フェニル基に置換されていてもよい。ｎは、１〜５０００を表わす。）
【００７２】
上記一般式（１２）において、Ｒ２は、上記のＲ２と同様である。
上記一般式（１２）において、Ｒ２は、２−（ｎ−ヘプチル）ウンデシルが好ましい。
上記一般式（１２）において、ｎは、１０〜５００であることが好ましい。
【００７３】
本実施形態の発光材料は、上述の高分子化合物以外にも、その発光を損なわない範囲で、蛍光体（蛍光色素）を含んでいてもよい。
蛍光色素としては、［２−［（Ｅ）−４−（ジメチルアミノ）スチリル］−６−メチル−４Ｈ−ピラン−４−イリデン］マロノニトリル（ＤＣＭ）、ルブレン、ジメチルキナクリドン、クマリンジメチルキナクリドン、Ａｌｑ、ペリレン系色素等が挙げられる。
【００７４】
本実施形態の発光材料は、電子ドナー性単位が電子アクセプター性単位を介して結合してなる高分子化合物を含み、電子ドナー性単位はπ共役構造をなしているため、量子効率に優れ、純青色発光が可能となる。また、本実施形態の発光材料は、電子ドナー性単位の構造から推定される発光波長とほぼ同等の波長の光を発光することができる。また、本実施形態の発光材料は、上記のような構造を有しているから、ＥＬ発光や電気化学的発光をすると考えられる。
【００７５】
［発光素子］
本実施形態の発光素子は、本実施形態の発光材料を含んでなる。具体的には、本実施形態の発光素子は、例えば、溶媒に本実施形態の発光材料を溶解して、発光材料の溶液を調製し、その溶液を各種の基材上に塗布して塗膜を形成し、その塗膜を乾燥することにより得られる。
【００７６】
基材としては、例えば、ガラス、セラミックス、シリコン、シリコンカーバイド、カーボン、樹脂等からなるものが挙げられる。
【００７７】
発光材料を溶解する溶媒としは、例えば、トルエン、ジクロロメタン、クロロホルム、ジクロロエタン、テトラヒドロフラン、クロロベンゼン、ジクロロベンゼン等が挙げられる。
【００７８】
本実施形態の発光素子は、本実施形態の発光材料を含んでなるので、有機ＥＬの発光材料、有機薄膜太陽電池の活性材料として好適に用いられる。
【実施例】
【００７９】
以下、実施例により本発明をさらに具体的に説明するが、本発明は以下の実施例に限定されるものではない。
【００８０】
［実施例１］
「高分子化合物の合成」
下記反応式（１３）に従って、化合物（１−Ｃ）を合成した。次に、下記反応式（１４）に従って、この化合物（１−Ｃ）から高分子化合物（１−Ｄ）を合成した。
【００８１】
【化２５】
0006498026.tif 000017
【００８２】
【化２６】
0006498026.tif 000018
【００８３】
７−ブロモ−９，９−ビス（２−エチルヘキシル）−９Ｈ−フルオレン−２−イルボリック酸エステル（１−Ａ）０．５１９ｍｇと、ジ（４−ブロモフェニル）スルホン（１−Ｂ）０．１４１ｇと、テトラキス（トリフェニルホスフィン）パラジウム（Ｐｄ（ＰＰｈ３）４）を、トルエン２．５ｍＬ、エタノール１ｍＬおよび２ｍｏｌ／Ｌの炭酸ナトリウム（Ｎａ２ＣＯ３）水溶液１．５ｍＬの混合溶液に添加し、懸濁液を調製した。
次いで、窒素雰囲気下、この懸濁液を９０℃にて２４時間撹拌して、溶液（ａ−１）を調製した。
次いで、この溶液（ａ−１）の温度を室温まで下げた後、溶液（ａ−１）にジクロロメタンを加えて、有機層をジエチルエーテルで抽出した。
次いで、抽出した有機層を飽和食塩水で洗浄し、さらに、無水硫酸ナトリウムで乾燥させてから溶媒を留去した。
得られた残渣をシリカゲルカラムクロマトグラフィーによって精製し、化合物（１−Ｃ）を得た。収量０．３１８ｇ（収率７９．５％）。
【００８４】
窒素雰囲気下、ニッケル錯体（Ｎｉ（ｃｏｄ）２）の溶液０．１６５ｇと、２，２’−ビピリジン０．１０５ｇと、１，５−シクロオクタジエン０．１５ｇとを、Ｎ，Ｎ−ジメチルホルムアミド（ＤＭＦ）２ｍＬに溶解し、８０℃にて３０分間撹拌して、溶液（ｂ−１）を調製した。
化合物（１−Ｃ）０．３１８ｇを、テトラヒドロフラン（ＴＨＦ）２ｍＬに溶解した溶液（ｃ−１）を、溶液（ｂ−１）に添加し、８０℃で７２時間攪拌し、溶液（ｄ−１）を調製した。
この溶液（ｄ−１）の温度を室温まで下げた後、得られた高分子化合物（１−Ｄ）を、メタノールと塩酸の混合溶液から沈殿させ、メタノールとアンモニアの混合溶液から再沈殿させ、高分子化合物（１−Ｄ）を得た。収量０．２２７ｇ（収率８３％）。
【００８５】
「評価」
得られた高分子化合物（１−Ｄ）を、クロロホルムに溶解して、高分子化合物（１−Ｄ）の溶液（ｉ−１）を調製した。この溶液（ｉ−１）について、Ｓｈｉｍａｄｚｕ  ＵＶ−１８００  Ｓｐｅｃｔｒｏｐｈｏｔｏｍｅｔｅｒにより、光の吸収スペクトルを測定した。
また、この溶液（ｉ−１）について、日立ハイテクノロジーズ社製の分光蛍光光度計  Ｆ−４５００により、蛍光発光スペクトルを測定した。
また、石英ガラス基板上に、溶液（ｉ−１）を塗布して塗膜を形成し、この塗膜を２５℃で１時間乾燥して、石英ガラス基板上に高分子化合物（１−Ｄ）からなる薄膜を形成した。この薄膜について、Ｓｈｉｍａｄｚｕ  ＵＶ−１８００  Ｓｐｅｃｔｒｏｐｈｏｔｏｍｅｔｅｒにより、光の吸収スペクトルを測定した。
また、この薄膜について、日立ハイテクノロジーズ社製の分光蛍光光度計  Ｆ−４５００により、蛍光発光スペクトルを測定した。
以上の結果を図１に示す。
図１の結果から、高分子化合物（１−Ｄ）の溶液（ｉ−１）の光の吸収ピークは３６５ｎｍ、高分子化合物（１−Ｄ）からなる薄膜の光の吸収ピークは３６８ｎｍであり、高分子化合物（１−Ｄ）の溶液（ｉ−１）と高分子化合物（１−Ｄ）からなる薄膜の光の吸収特性にはほとんど差異がないことが分かった。
また、高分子化合物（１−Ｄ）の溶液（ｉ−１）の蛍光発光ピークは４１５ｎｍ、高分子化合物（１−Ｄ）からなる薄膜の蛍光発光ピークは４２０ｎｍであり、高分子化合物（１−Ｄ）の溶液（ｉ−１）と高分子化合物（１−Ｄ）からなる薄膜の蛍光発光特性にはほとんど差異がないことが分かった。
【００８６】
［実施例２］
「高分子化合物の合成」
下記反応式（１５）に従って、化合物（２−Ｂ）を合成した。次に、下記反応式（１６）に従って、この化合物（２−Ｂ）から高分子化合物（２−Ｄ）を合成した。
【００８７】
【化２７】
0006498026.tif 000019
【００８８】
【化２８】
0006498026.tif 000020
【００８９】
アルゴンガス雰囲気下、よく乾燥した５０ｍＬのフラスコ中に、アルキル化したジブロモカルバゾール（２−Ａ）を加え、乾燥したＴＨＦ（２５ｍＬ）に溶解し、−７８℃に冷却した後、ｎ−ブチルリチウム（１．６Ｍヘキサン溶液）３．１ｍＬ（４．０ｍｍｏｌ）を滴下して加えた。
反応物を、−７８℃で１時間反応させ、その溶液に、２−イソプロポキシ−４，４，５，５−テトラメチル−１，３，２−ジオキサボラン１．２ｍＬ（５．６ｍｍｏｌ）を素早く加えた。
さらに、−７８℃で１時間反応させた後、反応液を室温まで放置してそのまま１６時間反応させた。
反応混合物を水に加え、ジクロロメタンで３回抽出し、有機層を無水硫酸マグネシウムで乾燥した。
溶媒をエバポレーターで蒸発させ、シリカゲルカラムクロマトグラフィーで精製し、化合物（２−Ｂ）を得た。収量０．７２ｇ（収率６５％）。
化合物（２−Ｂ）０．３４６ｇ（０．５１６ｍｍｏｌ）と、 化合物（２−Ｃ）０．１９４ｇ（０．５１６ｍｍｏｌ）とを、トルエン４．２ｍＬに溶解し、Ｋ２ＣＯ３水溶液（２Ｍ、１．２ｍＬ）を加え分散させた。
その混合液をアルゴンで２回脱気した後、触媒としてテトラキス（トリフェニルホスフィン）パラジウム（Ｐｄ（ＰＰｈ３）４）３０ｍｇを加えた。
その後、アルゴン雰囲気下、その混合液を攪拌しながら３日間還流下で反応させ、室温に放置した。
得られた高分子化合物をメタノール／塩酸中に加え、沈殿させた。さらに、少量のクロロホルムを加えて、沈殿した高分子化合物を溶解し、メタノール／アンモニア水混合溶液、さらに、同様にしてアセトンから再沈殿を行い、精製した。
沈殿生成物を、ろ過により集め、真空乾燥し、高分子化合物（２−Ｄ）を得た。収量０．２２８ｇ（収率７０％）。
【００９０】
「評価」
得られた高分子化合物（２−Ｄ）を、クロロホルムに溶解して、高分子化合物（２−Ｄ）の溶液（ｊ−１）を調製した。この溶液（ｊ−１）について、Ｓｈｉｍａｄｚｕ  ＵＶ−１８００  Ｓｐｅｃｔｒｏｐｈｏｔｏｍｅｔｅｒにより、光の吸収スペクトルを測定した。
また、この溶液（ｊ−１）について、日立ハイテクノロジーズ社製の分光蛍光光度計  Ｆ−４５００により、蛍光発光スペクトルを測定した。
また、石英ガラス基板上に、溶液（ｊ−１）を塗布して塗膜を形成し、この塗膜を２５℃で１時間乾燥して、石英ガラス基板上に高分子化合物（２−Ｄ）からなる薄膜を形成した。この薄膜について、Ｓｈｉｍａｄｚｕ  ＵＶ−１８００  Ｓｐｅｃｔｒｏｐｈｏｔｏｍｅｔｅｒにより、光の吸収スペクトルを測定した。
また、この薄膜について、日立ハイテクノロジーズ社製の分光蛍光光度計  Ｆ−４５００により、蛍光発光スペクトルを測定した。
高分子化合物（２−Ｄ）の溶液（ｊ−１）の光の吸収ピークは２７２ｎｍ、３４８ｎｍ、高分子化合物（２−Ｄ）からなる薄膜の光の吸収ピークは２７０ｎｍ、３５１ｎｍであり、高分子化合物（２−Ｄ）の溶液（ｊ−１）と高分子化合物（２−Ｄ）からなる薄膜の光の吸収特性にはほとんど差異がないことが分かった。
また、高分子化合物（２−Ｄ）の溶液（ｊ−１）の蛍光発光ピークは４３４ｎｍ、高分子化合物（２−Ｄ）からなる薄膜の蛍光発光ピークは４４６ｎｍであり、高分子化合物（２−Ｄ）の溶液（ｊ−１）と高分子化合物（２−Ｄ）からなる薄膜の蛍光発光特性にはほとんど差異がないことが分かった。
【００９１】
［実施例３］
「高分子化合物の合成」
下記反応式（１７）に従って、化合物（３−Ｂ）を合成した。次に、下記反応式（１８）に従って、この化合物（３−Ｂ）から高分子化合物（３−Ｄ）を合成した。
【００９２】
【化２９】
0006498026.tif 000021
【００９３】
【化３０】
0006498026.tif 000022
【００９４】
１，４−ジブロモベンゼン（３−Ａ）３．５４ｇ（１５ｍｍｏｌ）の無水ＴＨＦ（１２０ｍＬ）溶液に、ｎ−ブチルリチウム（１．６Ｍヘキサン溶液）９ｍＬ（１５ｍｍｏｌ）を−７８℃で滴下して２時間反応させた後、 ジクロロフェニルホスフィン１ｍＬ（７．４ｍｍｏｌ）を加えた。
−７８℃で１時間反応させた後、反応液を室温まで放置してそのまま１５時間反応させた。
反応後、反応混合物にメタノール５ｍＬを加え、反応停止させた。
その反応混合物に水を加え、ジクロロメタンで抽出し、有機層を無水硫酸ナトリウムで乾燥した。
溶媒を完全に蒸発させた後、３０％過酸化水素３０ｍＬとＣＨ２Ｃｌ２６０ｍＬを加え、室温で１５時間反応させた。有機層を、分液ロートを用いて水、飽和食塩水で洗浄した後、乾燥した。
カラムクロマトグラフィーで精製して、化合物（ビス（ブロモフェニル）フェニルホスフィンオキシド）（３−Ｂ）を得た。収量２．５０ｇ（収率７７％）。
化合物（３−Ｂ）０．２１８ｇ（０．５ｍｍｏｌ）と、 化合物（３−Ｃ）０．２６５ｇ（０．５ｍｍｏｌ）とを、トルエン４．２ｍＬに溶解し、Ｋ２ＣＯ３水溶液（２Ｍ、１．２ｍＬ）を加え分散させた。
その混合液をアルゴンで２回脱気した後、触媒としてテトラキス（トリフェニルホスフィン）パラジウム（Ｐｄ（ＰＰｈ３）４）２８．８ｍｇを加えた。
その後、その混合液を室温に放置した。
得られた高分子化合物をメタノール／塩酸中に加え、沈殿させた。さらに、アセトンを加えて、沈殿した高分子化合物を溶解し、アセトンから再沈殿させた。その後、得られた高分子化合物をクロロホルムに溶解して濃縮した後、メタノール中に加えて沈殿させて精製した。
沈殿生成物を、ろ過により集め、真空乾燥し、高分子化合物（３−Ｄ）を得た。収量０．２５８ｇ（収率７９％）。
【００９５】
「評価」
得られた高分子化合物（３−Ｄ）を、クロロホルムに溶解して、高分子化合物（３−Ｄ）の溶液（ｋ−１）を調製した。この溶液（ｋ−１）について、Ｓｈｉｍａｄｚｕ  ＵＶ−１８００  Ｓｐｅｃｔｒｏｐｈｏｔｏｍｅｔｅｒにより、光の吸収スペクトルを測定した。
また、この溶液（ｋ−１）について、日立ハイテクノロジーズ社製の分光蛍光光度計  Ｆ−４５００により、蛍光発光スペクトルを測定した。
また、石英ガラス基板上に、溶液（ｋ−１）を塗布して塗膜を形成し、この塗膜を２５℃で１時間乾燥して、石英ガラス基板上に高分子化合物（３−Ｄ）からなる薄膜を形成した。この薄膜について、Ｓｈｉｍａｄｚｕ  ＵＶ−１８００  Ｓｐｅｃｔｒｏｐｈｏｔｏｍｅｔｅｒにより、光の吸収スペクトルを測定した。
また、この薄膜について、日立ハイテクノロジーズ社製の分光蛍光光度計  Ｆ−４５００により、蛍光発光スペクトルを測定した。
以上の結果を図２に示す。
高分子化合物（３−Ｄ）の溶液（ｋ−１）の光の吸収ピークは３３９ｎｍ、高分子化合物（３−Ｄ）からなる薄膜の光の吸収ピークは３４４ｎｍであり、高分子化合物（３−Ｄ）の溶液（ｋ−１）と高分子化合物（３−Ｄ）からなる薄膜の光の吸収特性にはほとんど差異がないことが分かった。
また、高分子化合物（３−Ｄ）の溶液（ｋ−１）の蛍光発光ピークは３８０ｎｍ、高分子化合物（３−Ｄ）からなる薄膜の蛍光発光ピークは４０４ｎｍであり、高分子化合物（３−Ｄ）の溶液（ｋ−１）と高分子化合物（３−Ｄ）からなる薄膜の蛍光発光特性にはほとんど差異がないことが分かった。
【００９６】
［実施例４］
「高分子化合物の合成」
下記反応式（１９）に従って、化合物（４−Ｂ）を合成した。次に、下記反応式（２０）に従って、この化合物（４−Ｂ）から高分子化合物（４−Ｄ）を合成した。
【００９７】
【化３１】
0006498026.tif 000023
【００９８】
【化３２】
0006498026.tif 000024
【００９９】
加熱して乾燥した５０ｍＬのフラスコ中に、Ｎ位をアルキル化したカルバゾール（４−Ａ）１ｇ（１．５６ｍｍｏｌ）を加え、乾燥ＴＨＦ（４１ｍＬ）に溶解し、−７８℃に冷却した後、ｎ−ブチルリチウム（１．６Ｍヘキサン溶液）２ｍＬ（３．１２ｍｍｏｌ）を滴下して加えた。
反応物を、−７８℃で１時間反応させ、その溶液に、２−イソプロポキシ−４，４，５，５−テトラメチル−１，３，２−ジオキサボラン１．０２ｍＬ（４．２ｍｍｏｌ）を素早く加えた。
さらに、−７８℃で１時間反応させた後、反応液を室温まで放置してそのまま１６時間反応させた。
反応混合物を水に加え、ジクロロメタンで３回抽出し、有機層を無水硫酸マグネシウムで乾燥した。
溶媒を除き、シリカゲルフラッシュクロマトグラフィーで精製し、化合物（４−Ｂ）を得た。収量０．５８８ｇ（収率５５％）。
化合物（４−Ｂ）０．２ｇ（０．２７ｍｍｏｌ）と、 化合物（４−Ｃ）０．１０２ｇ（０．２７ｍｍｏｌ）とを、トルエン２．５ｍＬに溶解し、Ｋ２ＣＯ３水溶液（２Ｍ、０．７ｍＬ）を加え分散させた。
その混合液をアルゴンで２回脱気した後、触媒としてテトラキス（トリフェニルホスフィン）パラジウム（Ｐｄ（ＰＰｈ３）４）１６ｍｇを加えた。
その後、アルゴン雰囲気下、その混合液を攪拌しながら３日間還流下で反応させ、室温に放置した。
得られた高分子化合物をメタノール／塩酸中に加え、沈殿させた。さらに、アセトンを加えて、沈殿した高分子化合物を溶解し、アセトンから再沈殿させた。その後、得られた高分子化合物をクロロホルムに溶解して濃縮した後、メタノール中に加えて沈殿させて精製した。
沈殿生成物を、ろ過により集め、真空乾燥し、高分子化合物（４−Ｄ）を得た。収量０．１４８ｇ（収率７８％）。
【０１００】
「評価」
得られた高分子化合物（４−Ｄ）を、クロロホルムに溶解して、高分子化合物（４−Ｄ）の溶液（ｌ−１）を調製した。この溶液（ｌ−１）について、Ｓｈｉｍａｄｚｕ  ＵＶ−１８００  Ｓｐｅｃｔｒｏｐｈｏｔｏｍｅｔｅｒにより、光の吸収スペクトルを測定した。
また、この溶液（ｌ−１）について、日立ハイテクノロジーズ社製の分光蛍光光度計  Ｆ−４５００により、蛍光発光スペクトルを測定した。
また、石英ガラス基板上に、溶液（ｌ−１）を塗布して塗膜を形成し、この塗膜を２５℃で１時間乾燥して、石英ガラス基板上に高分子化合物（４−Ｄ）からなる薄膜を形成した。この薄膜について、Ｓｈｉｍａｄｚｕ  ＵＶ−１８００  Ｓｐｅｃｔｒｏｐｈｏｔｏｍｅｔｅｒにより、光の吸収スペクトルを測定した。
また、この薄膜について、日立ハイテクノロジーズ社製の分光蛍光光度計  Ｆ−４５００により、蛍光発光スペクトルを測定した。
以上の結果を図３に示す。
高分子化合物（４−Ｄ）の溶液（ｌ−１）の光の吸収ピークは３２５ｎｍ、高分子化合物（４−Ｄ）からなる薄膜の光の吸収ピークは３２６ｎｍであり、高分子化合物（４−Ｄ）の溶液（ｌ−１）と高分子化合物（４−Ｄ）からなる薄膜の光の吸収特性にはほとんど差異がないことが分かった。
また、高分子化合物（４−Ｄ）の溶液（ｌ−１）の蛍光発光ピークは４４７ｎｍ、高分子化合物（４−Ｄ）からなる薄膜の蛍光発光ピークは４４９ｎｍであり、高分子化合物（４−Ｄ）の溶液（ｌ−１）と高分子化合物（４−Ｄ）からなる薄膜の蛍光発光特性にはほとんど差異がないことが分かった。
【０１０１】
［実施例５］
「高分子化合物の合成」
上記反応式（１９）に従って、化合物（４−Ｂ）を合成した。次に、下記反応式（２１）に従って、この化合物（４−Ｂ）から高分子化合物（５−Ｄ）を合成した。
【０１０２】
【化３３】
0006498026.tif 000025
【０１０３】
化合物（４−Ｂ）０．２ｇ（０．２７ｍｍｏｌ）と、 化合物（５−Ｃ）０．１１８ｇ（０．２７ｍｍｏｌ）とを、トルエン２．５ｍＬに溶解し、Ｋ２ＣＯ３水溶液（２Ｍ、０．７ｍＬ）を加え分散させた。
その混合液をアルゴンで２回脱気した後、触媒としてテトラキス（トリフェニルホスフィン）パラジウム（Ｐｄ（ＰＰｈ３）４）１６ｍｇを加えた。
その後、アルゴン雰囲気下、その混合液を攪拌しながら３日間還流下で反応させ、室温に放置した。
得られた高分子化合物をメタノール／塩酸中に加え、沈殿させた。さらに、アセトンを加えて、沈殿した高分子化合物を溶解し、アセトンから再沈殿させた。その後、得られた高分子化合物をクロロホルムに溶解して濃縮した後、メタノール中に加えて沈殿させて精製した。
沈殿生成物を、ろ過により集め、真空乾燥し、高分子化合物（５−Ｄ）を得た。収量０．１４８ｇ（収率７８％）。
【０１０４】
「評価」
得られた高分子化合物（５−Ｄ）を、クロロホルムに溶解して、高分子化合物（５−Ｄ）の溶液（ｍ−１）を調製した。この溶液（ｍ−１）について、Ｓｈｉｍａｄｚｕ  ＵＶ−１８００  Ｓｐｅｃｔｒｏｐｈｏｔｏｍｅｔｅｒにより、光の吸収スペクトルを測定した。
また、この溶液（ｍ−１）について、日立ハイテクノロジーズ社製の分光蛍光光度計  Ｆ−４５００により、蛍光発光スペクトルを測定した。
また、石英ガラス基板上に、溶液（ｍ−１）を塗布して塗膜を形成し、この塗膜を２５℃で１時間乾燥して、石英ガラス基板上に高分子化合物（５−Ｄ）からなる薄膜を形成した。この薄膜について、Ｓｈｉｍａｄｚｕ  ＵＶ−１８００  Ｓｐｅｃｔｒｏｐｈｏｔｏｍｅｔｅｒにより、光の吸収スペクトルを測定した。
また、この薄膜について、日立ハイテクノロジーズ社製の分光蛍光光度計  Ｆ−４５００により、蛍光発光スペクトルを測定した。
以上の結果を図４に示す。
高分子化合物（５−Ｄ）の溶液（ｍ−１）の光の吸収ピークは３１８ｎｍ、高分子化合物（５−Ｄ）からなる薄膜の光の吸収ピークは３２０ｎｍであり、高分子化合物（５−Ｄ）の溶液（ｍ−１）と高分子化合物（５−Ｄ）からなる薄膜の光の吸収特性にはほとんど差異がないことが分かった。
また、高分子化合物（５−Ｄ）の溶液（ｍ−１）の蛍光発光ピークは４３７ｎｍ、高分子化合物（５−Ｄ）からなる薄膜の蛍光発光ピークは４３９ｎｍであり、高分子化合物（５−Ｄ）の溶液（ｍ−１）と高分子化合物（５−Ｄ）からなる薄膜の蛍光発光特性にはほとんど差異がないことが分かった。
【０１０５】
以上の結果から、高分子化合物（１−Ｄ）〜（５−Ｄ）は、波長３１０ｎｍ〜４５０ｎｍの光、すなわち、青色領域の光を発光することが確認された。
【産業上の利用可能性】
【０１０６】
本発明の発光材料は、電子ドナー性単位が電子アクセプター性単位を介して結合してなる高分子化合物を含み、電子ドナー性単位はπ共役構造をなしているため、量子効率に優れ、純青色発光が可能となるから、例えば、有機ＥＬの発光材料等に適用することができる。
【図１】
0006498026.tif 000029
【図２】
0006498026.tif 000030
【図３】
0006498026.tif 000031
【図４】
0006498026.tif 000032